КОМПОНЕНТЫ КАТАЛИЗАТОРА ПОЛИМЕРИЗАЦИИ ОЛЕФИНОВ

F
3
1. Компонент катализатора, имеющий по существу сферическую форму, содержащий Mg, Ti и галоген и характеризующийся средним размером частиц в диапазоне от 6 до 11 мкм и пористостью (P), измеренной по ртутному методу и обусловленной порами, имеющими радиус, равный или меньший 1 мкм, равной, по меньшей мере, 0,3 см/г.
F
3
2. Компонент катализатора по п.1, у которого пористость (P) является большей, чем 0,4 см/г.
2
3. Компонент катализатора по п.1, у которого площадь удельной поверхности согласно определению по методу БЭТ является меньшей, чем 100 м/г.
4. Компонент катализатора по п.1, у которого средний размер частиц находится в диапазоне от 7 до 10 мкм.
5. Компонент катализатора по п.1, дополнительно содержащий электронодонорное соединение, описывающееся формулой (I)
a
1
4
2
3
5
RCR(OR)-CRR(OR), (I)
a
4
1
2
3
4
5
6
6
3
a
4
5
a
4
5
где R представляет собой метильную группу или водород, или конденсируется с R с образованием цикла, R, R и R независимо представляют собой водород или С1-С20 углеводородные группы, возможно содержащие гетероатомы, R и R представляют собой С1-С20 алкильные группы или группы RCO-, где R представляет собой С1-С20 алкильную группу, или они могут быть соединены с R и R, соответственно, с образованием цикла; при условии, что, если R представляет собой водород, R и R одновременно не представляют собой метил, а если R и R образуют цикл, R представляет собой С1-С20 алкильную группу.
4
5
6. Компонент катализатора по п.5, у которого R и R представляют собой алкильные группы, выбираемые из числа С1-С5 алкильных групп.
1
3
7. Компонент катализатора по п.5, у которого R и R представляют собой водород.
4
5
8. Компонент катализатора по п.5, у которого R и R представляют собой метил.
9. Компонент катализатора по п.5, у которого электронодонорное соединение, описывающееся формулой (I), выбирают из этиленгликольдиацетата, 1,2-диметоксипропана, 1,2-диэтоксипропана, метилтетрагидрофурфурилового эфира.
10. Компонент катализатора по п.5, отличающийся тем, что атомы Ti происходят из соединения титана, которое содержит, по меньшей мере, одну связь Ti-галоген, и атомы Mg происходят из хлорида магния.
2
11. Катализатор полимеризации олефинов, имеющих формулу CH=CHR, где R представляет собой водород или гидрокарбильный радикал, содержащий 1-12 атомов углерода, содержащий продукт реакции между:
(а) твердым компонентом катализатора по любому одному из предшествующих пунктов и
(b) производным алкилалюминия.
2
12. Способ полимеризации олефинов CH=CHR, где R представляет собой водород или гидрокарбильный радикал, содержащий 1-12 атомов углерода, при этом упомянутый способ проводят в присутствии катализатора по п.11.